第1基材の一方の面に剥離層と構造形成層と透明被膜層と接着層をこの順序で積層してなる転写箔から第2基材の一方の面に画像構成要素の画素を微小面積のドットとして複数転写して画像を形成した画像形成体であって、前記ドットは、前記第2基材の一方の面に隣接するドットと部分的に重なるように転写され、前記剥離層は、ポリエチレンワックスを含有するアクリル系樹脂からなり、かつ前記接着層は、無機または有機の微粒子を含有するエステル系樹脂とエポキシ系樹脂の混合材料からなることを特徴とする画像形成体。前記剥離層の一成分である前記アクリル系樹脂は、分子中にカルボキシル基を有するメタクリル酸化合物または分子中に水酸基を有するメタクリレート化合物と、分子中に少なくとも水酸基を1つ以上有するグリシジル型エポキシ化合物とを反応させて合成したエポキシ系アクリル樹脂であることを特徴とする請求項1記載の画像形成体。前記無機微粒子が、マイクロシリカであることを特徴とする請求項1または2記載の画像形成体。前記無機または有機の微粒子が前記エステル系樹脂、前記エポキシ系樹脂および前記微粒子の総量に対し5~20質量部含有し、かつ前記エステル系樹脂および前記エポキシ系樹脂の配合割合が前記エステル系樹脂40~60質量部および前記エポキシ系樹脂40~60質量であることを特徴とする請求項1乃至3いずれか1項記載の画像形成体。前記構造形成層は、回折格子が形成されていることを特徴とする請求項1乃至4いずれか1項記載の画像形成体。複数の前記転写箔を転写して画像を形成した画像形成体であって、前記複数の転写箔は前記構造形成層に三種類以上の空間周波数を持つ回折格子をそれぞれ形成したものであることを特徴とする請求項1乃至5いずれか1項記載の画像形成体。複数の前記転写箔を転写して画像を形成した画像形成体であって、前記構造形成層に三種類以上の空間周波数を持つ回折格子をそれぞれ形成した複数の前記転写箔は、特定の角度において各々赤色、緑色、青色の回折光を射出することを特徴とする請求項6記載の画像形成体。複数の前記転写箔を転写して画像を形成した画像形成体であって、前記複数のドットの少なくとも一部は前記構造形成層に三種類以上の空間周波数を持つ回折格子をそれぞれ形成した複数の転写箔のうちの一種の転写箔から転写されたドットが残りの二種以上の転写箔から転写された二種以上のドットと少なくとも一部重なっていることを特徴とする請求項6または7記載の画像形成体。前記画像が個人情報を含んだ画像であることを特徴とする請求項1乃至8いずれか1項記載の画像形成体。前記個人情報を含んだ画像が顔画像であることを特徴とする請求項9記載の画像形成体。請求項1乃至10いずれか1項記載の画像形成体と、前記第1基材から前記画像形成体が転写された第2基材とを具備することを特徴とする個人認証媒体。本発明は、より高解像度、高品質な画像形成体を提供することを目的とする。また本発明は、前記画像形成体を用いて偽造や改竄あるいは変造に対する予防性能や、万一それらの不正がなされた場合であっても被疑不正品を観察すると容易に発見できるような高い発見容易性を備える、高セキュリティ性を必要とされるパスポート、査証、または各種のカード類のような個人認証媒体を提供することを目的とする。本発明の第1側面によると、第1基材の一方の面に剥離層と構造形成層と透明被膜層と接着層をこの順序で積層してなる転写箔から第2基材の一方の面に画像構成要素の画素を微小面積のドットとして複数転写して画像を形成した画像形成体であって、前記ドットは、前記第2基材の一方の面に隣接するドットと部分的に重なるように転写され、前記剥離層は、ポリエチレンワックスを含有するアクリル系樹脂からなり、かつ前記接着層は、無機または有機の微粒子を含有するエステル系樹脂とエポキシ系樹脂の混合材料からなることを特徴とする画像形成体が提供される。本発明の第2側面によると、前記第1側面に記載の画像形成体と、前記第1基材から前記画像形成体が転写された第2基材とを具備することを特徴とする個人認証媒体が提供される。本発明によれば、より高解像度、高品質な画像形成体を提供することができる。また本発明によれば、前記画像形成体を用いて偽造や改竄あるいは変造に対する予防性能や、万一それらの不正がなされた場合であっても被疑不正品を観察すると容易に発見できるような高い発見容易性を備える、高セキュリティ性を必要とされるパスポート、査証、または各種のカード類のような個人認証媒体を提供することができる。以下、本発明の実施形態を、図面を参照して詳細に説明する。なお、同様または類似した機能を発揮する構成要素には全ての図面を通じて同一の参照符号を付し、重複する説明は省略する。図1は、本発明の実施形態に係る個人認証媒体を概略的に示す平面図である。図1に示す個人認証媒体100は、パスポートなどの冊子体である。図1は、開いた状態の冊子体を描いている。個人認証媒体100は、折り丁1と表紙2とを含んでいる。折り丁1は、1枚以上の紙片11からなる。典型的には、紙片11上には文字列および地紋などの画像I2が設けられている。折り丁1は、1枚の紙片11または複数枚の紙片11の束を二つ折りにすることによって形成されている。紙片11には、個人情報が記録されるICにポリエチレンワックスであるCERAFLOUR961ビックケミージャパン社製を10質量添加したものを用いた。構造形成層としては、アクリレート/イソシアネートの二液性の熱硬化樹脂を用いた。つづいて、前記フィルムの構造形成層に空間周波数1140mmRの回折光が出る設計、空間周波数1310mmGの回折光が出る設計、空間周波数1540mmBの回折光が出る設計、の三種類からなる回折格子ホログラムベタ柄が50mm×50mmの正方形になって順番に並んでいる版を備えるロールエンボス装置にて熱プレスを行い、ベタ柄ホログラムを成形した。次いで、構造形成層上にZnSの蒸着を行って厚さ80nmの透明薄膜層を形成した。つづいて、透明薄膜層上にグラビアコーターを用いて厚さ0.6μmの接着層を印刷し、フィルム上に剥離層、構造形成層、透明薄膜層および接着層をこの順序で積層した。接着層には、エステル系樹脂のアラポール7012荒川化学社製50質量部、エポキシ系樹脂のエポトートYD-115新日鐵化学社製50質量部、およびシリカフィラーのサイリシア富士シリシア15質量部を混合したものを用いた。その後、積層フィルムを転写リボンサイズの幅にスリットして小分けし、R、G、B、R、G、Bと繰り返すようにそれぞれを繋ぎ合わせて転写箔ホログラムリボンを作製した。<中間転写媒体の作製>基材として厚さ19μmのポリエチレンテレフタレートフィルムを用い、このフィルム上にグラビアコーターで剥離層および受像層をこの順序で印刷した。オーブンでの乾燥後において、剥離層の厚さは1.0μm、受像層の厚さは4.0μmであった。剥離層としては、三菱レーヨン製のアクリル系樹脂を用いた。受像層としては、三菱化学製のエポキシ樹脂を用いた。次いで、サーマルヘッドを用いて受像層上の狙った位置にあらかじめ作製したホログラムリボンを転写し、フルカラーホログラム顔画像を形成した。顔画像の情報は、予め被写体となる人物の顔写真を撮影し、三原色RGBのドットの構成を有する画像データに変換し、コンピューターのプログラム上にインプットし、そのデータをサーマルヘッド熱転写装置のプログラムにアウトプットした。また、サーマルヘッドによる前記顔画像の転写は、ホログラムリボンのRGB部分を受像層のそれぞれの場所に隣接するドットが部分的に重なるように転写して顔画像を形成した。この時の解像度は、300dpi1ドットの一辺の長さが0.084mmで行った。次いで、公知のイエロー、マゼンタ、シアン、ブラックのインクリボンを用意し、同様に画像形成体の受像層上に顔写真および文字情報を印字し、中間転写媒体を作製した。得られた中間転写媒体の情報印字を被転写用の支持体である紙面上に転写することにより個人認証媒体を得た。比較例1ホログラムリボンの剥離層の材料として一般的なアクリレート樹脂を用い、接着層の材料として一般的なポリエステル樹脂を用いた以外、実施例1と同様な方法で個人認証媒体を得た。実施例1で得た個人認証媒体において、RGBを部分的に重ね合わせた顔画像が通常の300dpiで形成された顔画像に比べて全体的に滑らかであり、同一面上に載った顔写真との比較による真偽判定がより容易となった。これに対し、比較例1で得た個人認証媒体において、通常の300dpiの顔画像は形成できたものの、重ねバージョンの顔画像ではホログラムリボンが綺麗に重ならず、逆に画像全体にムラが発生した。以上のように実施例1の個人認証媒体は、個別情報ホログラムの部分が目視で非常に見やすく滑らかで高解像度のものとなった。また、顔写真と個別情報ホログラムを見比べることにより、容易に真偽判定ができることも分かった。そのため、万が一偽造、改竄品が出回った際に、目視で容易に真偽判定が行える高いセキュリティ性を有する画像形成体及び個人認証媒体を提供できることが分かった。